(57)【特許請求の範囲】
【請求項１】
ドナーウェハ中に、前記ドナーウェハの領域に近接してイオンを導入することであって、前記領域はモディファイアを有し、前記モディファイアは、リン、ヒ素、ホウ素、またはこれらの組み合わせの中から選択されるドーパントであって、かつ、前記ドナーウェハのバルク材料とは異なり、前記領域は、前記ドナーウェハの表面から離れて配置されている、ことと、
製品ウェハおよび前記ドナーウェハを互いに接合することと、
前記製品ウェハが前記ドナーウェハからの膜に接合した状態で、前記ドナーウェハのバルク領域を前記製品ウェハから分離させるために、前記モディファイアに電磁波放射を照射することであって、前記電磁波放射は、前記モディファイアによる吸収を可能にする周波数に調整される、ことと、
を含む方法。
【請求項２】
前記製品ウェハおよび前記ドナーウェハを互いに接合することは、前記ドナーウェハおよび前記製品ウェハを誘電体層で接合することを含む、請求項１に記載の方法。
【請求項３】
前記製品ウェハを接合することは、前記製品ウェハに含有されるデバイスを有する前記製品ウェハを接合することを含む、請求項１に記載の方法。
【請求項４】
前記モディファイアに電磁波放射を照射することは、前記電磁波放射が、注入するイオンからの材料と前記領域内の前記モディファイアとの混合物によって吸収され得るように、前記電磁波放射を調整することを含む、請求項１に記載の方法。
【請求項５】
前記モディファイアに電磁波放射を照射することは、前記ドナーウェハへの前記電磁波放射の暴露を制限することを含む、請求項１に記載の方法。
【請求項６】
シリコンドナーウェハ中に、モディファイアを有する領域に近接して水素イオンおよび／またはヘリウムイオンを注入することであって、前記モディファイアは、リン、ヒ素、ホウ素、またはこれらの組み合わせの中から選択されるドーパントであり、前記領域は、前記ドナーウェハの表面から離れて配置されている、ことと、
前記シリコンドナーウェハの前記表面がシリコン製品ウェハの酸化物層に接合するように、前記シリコン製品ウェハを前記シリコンドナーウェハに接合することと、
前記シリコン製品ウェハの前記酸化物層が前記シリコンドナーウェハからのシリコン膜に接合した状態で、前記シリコンドナーウェハのバルク領域を前記シリコン製品ウェハから分離させるために、前記モディファイアを、前記水素イオンおよび／またはヘリウムイオンのところでマイクロ波に暴露することであって、前記マイクロ波は、前記モディファイアによる吸収を可能にする周波数に調整される、ことと、
を含む、方法。
【請求項７】
前記モディファイアをマイクロ波に暴露することは、前記モディファイアを５．８ＧＨｚのピーク周波数を有するマイクロ波に暴露することを含む、請求項６に記載の方法。
【請求項８】
前記方法は、３５０℃未満の等温温度の前記製品ウェハを用いて、前記製品ウェハ上に前記シリコン膜を形成することを含む、請求項６に記載の方法。
【請求項９】
前記方法は、前記シリコンドナーウェハに前記モディファイアを提供することを含む、請求項６に記載の方法。
【請求項１０】
前記モディファイアをマイクロ波に暴露することは、前記シリコンドナーウェハ内の前記モディファイアを活性化することを含む、請求項６に記載の方法。
【請求項１１】
界面領域に電磁波放射を照射することによって、製品ウェハのバルク領域への半導体層の接合を強化することであって、前記界面領域は、前記接合された半導体層と前記バルク領域との間に配置され、前記界面領域はモディファイアを有し、前記モディファイアは、リン、ヒ素、ホウ素、またはこれらの組み合わせの中から選択されるドーパントであって、かつ、前記製品ウェハのバルク材料とは異なり、前記電磁波放射は、前記モディファイアによる吸収を可能にする周波数に調整される、ことを含む、方法。
【請求項１２】
前記方法は、ドナーウェハに前記モディファイアを導入することを含み、前記半導体層は、前記半導体層を前記製品ウェハに接合するプロセスにおいて、前記ドナーウェハから分離する、請求項１１に記載の方法。
【請求項１３】
前記方法は、
ドナーウェハを前記製品ウェハに接合し、
前記表面から離れた前記ドナーウェハの領域に、材料をイオンとして注入し、かつ
前記半導体層が前記製品ウェハに接合した状態で、前記ドナーウェハを前記製品ウェハから分離させるために、前記注入された材料にエネルギーを付与する、
ことによって、前記ドナーウェハから前記半導体層を形成することを含む、請求項１１に記載の方法。
【請求項１４】
前記半導体層が前記製品ウェハに接合した状態で、前記ドナーウェハを前記製品ウェハから分離させるために、前記注入された材料にエネルギーを付与することは、前記ドナーウェハ内のモディファイアを電磁波放射に暴露することであって、前記電磁波放射は、前記ドナーウェハ内の前記モディファイアによる吸収を可能にする周波数に調整される、ことを含む、請求項１３に記載の方法。
【請求項１５】
前記方法は、前記界面領域のための且つ前記ドナーウェハを前記製品ウェハから分離させるためのモディファイア材料と同一のモディファイア材料を、前記ドナーウェハ中に導入することを含む、請求項１４に記載の方法。
【請求項１６】
前記方法は、前記バルク領域と前記接合した前記半導体層との間に配置された誘電領域の材料組成物に基づき、前記周波数およびパワーレベルを選択することを含む、請求項１１の方法。
【請求項１７】
前記界面領域は、前記バルク領域と前記接合した前記半導体層との間に配置された誘電領域の一部として配置される、請求項１１の方法。
【請求項１８】
界面領域にマイクロ波を照射することによって、シリコン製品ウェハへのシリコン層の接合を強化することであって、前記界面領域は、前記シリコン製品ウェハのバルクシリコン領域と前記シリコン層との間に配置され、前記界面領域は、モディファイアを有し、前記モディファイアは、リン、ヒ素、ホウ素、またはこれらの組み合わせの中から選択されるドーパントであり、前記マイクロ波は、前記モディファイアによる吸収を可能にする周波数に調整される、ことを含む、方法。
【請求項１９】
前記方法は、前記界面内に、１０１３ｃｍ−３〜１０１６ｃｍ−３の範囲の濃度を有するモディファイアを形成することを含む、請求項１８に記載の方法。
【請求項２０】
シリコン製品ウェハへのシリコン層の接合を強化することは、前記シリコン層が接合される酸化物層への前記シリコン層の前記接合を強化することを含む、請求項１８に記載の方法。
【請求項２１】
前記界面領域にマイクロ波を照射することは、前記シリコン製品ウェハのドーパントとしての前記モディファイアを活性化するパワーレベルのマイクロ波を前記界面領域に照射することを含む、請求項１８に記載の方法。
【請求項２２】
シリコン製品ウェハへのシリコン層の接合を強化することは、デバイスが形成されている前記シリコン製品ウェハへの前記シリコン層の前記接合を強化することを含む、請求項１８に記載の方法。
【請求項２３】
前記界面領域にマイクロ波を照射することは、５．７ＧＨｚ〜６．０ＧＨｚの範囲のピーク周波数を有するマイクロ波を前記界面領域に照射することを含む、請求項１８に記載の方法。
【請求項２４】
前記方法は、前記シリコン製品ウェハを、複数のダイであって、各ダイは電気的機能を有するダイが前記シリコン製品ウェハ上に形成されるように処理することを含む、請求項１８に記載の方法。
【請求項２５】
前記方法は、前記シリコン製品ウェアからの前記ダイの個別化を実施することを含む、請求項２４の方法。
【発明の詳細な説明】
【関連出願】
【０００１】
本特許出願は、２００９年２月４日に出願された、米国出願第１２／３６５，７３４号の優先権の利益を主張し、同出願を参照により本明細書に援用する。
【背景技術】
【０００２】
シリコンマイクロチップの動作中のパワー消費は、絶縁体上シリコン（ＳＯＩ）技術を使用することによって低減することができる。ＳＯＩ技術の使用は、より低いパワー消費を提供するだけでなく、また、浮遊容量の減少による、集積回路の動作速度の向上も提供することができる。ＳＯＩ構造では、絶縁体上のシリコンの薄層は、酸素の注入による分離（ＳＩＭＯＸ）、酸素のプラズマ注入による分離（ＳＰＩＭＯＸ）、サファイア上シリコン（ＳＯＳ）、シリコン上接合ウェハプロセス、サファイア上接合シリコン等のいくつかの周知の技術を使用して製造することができる。
【０００３】
シリコン上接合ウェハプロセスは、半導体ウェハ上に単結晶シリコン材料を接合する技術、および絶縁体上に半導体を形成する酸化プロセスが含まれる。これらの技術では、典型的に、研磨法によって、接合されたウェハのうちの一方または両方の一部分が除去される。接合されたウェハの大部分を除去する別のプロセスは、「スマートカット」技術を使用する。「スマートカット」技術は、一般に、材料がシリコン基板の特定の深さに注入され、最終的に基板を亀裂させるために利用される、プロセスを指す。
【図面の簡単な説明】
【０００４】
【図１】本発明の様々な実施形態に係る、電磁波放射を使用して、ウェハ上に膜を形成するための方法の特徴を示す。
【図２】本発明の様々な実施形態に係る、マイクロ波を使用して、シリコンウェハ上にシリコン層を形成するための方法の特徴を示す。
【図３】本発明の様々な実施形態に係る、例えば、図１〜図２に関して記載されるように、接合する前の製品ウェハおよびドナーウェハを図示する。
【図４】本発明の様々な実施形態に係る、例えば、図１〜図２に関して記載されるように、接合する前の製品ウェハおよびドナーウェハを図示する。
【図５】本発明の様々な実施形態に係る、例えば、図１〜図２に関して記載されるように、電磁波放射が組み合わせに適用されることによって接合された、製品ウェハおよびドナーウェハを図示する。
【図６】本発明の様々な実施形態に係る、例えば、図１〜図２に関して記載されるように、電磁波放射が組み合わせに適用されることによって接合された、製品ウェハおよびドナーウェハを図示する。
【図７】本発明の様々な実施形態に係る、例えば、図１〜図２に関して記載されるように、接合されたこれらのウェハを分離させた後の製品ウェハおよびドナーウェハを図示する。
【図８】本発明の様々な実施形態に係る、例えば、図１〜図２に関して記載されるように、接合されたこれらのウェハを分離させた後の製品ウェハおよびドナーウェハを図示する。
【図９】本発明の様々な実施形態に係る、ウェハへの半導体層の接合を強化するための方法の特徴を示す。
【図１０】本発明の様々な実施形態に係る、シリコンウェハへのシリコン層の接合を強化するための方法の特徴を示す。
【図１１】本発明の様々な実施形態に係る、その上に接合された半導体層を有し、製品ウェハへの半導体層の接合を強化するために、電磁波放射を照射される、製品ウェハを図示する。
【図１２】本発明の様々な実施形態に係る、その上に接合された半導体層を有し、製品ウェハへの半導体層の接合を強化するために、電磁波放射を照射される、製品ウェハを図示する。
【図１３】本発明の様々な実施形態に係る、最終ウェハ７００を図示する。
【図１４】本発明の様々な実施形態に係る、電子システムの様々な特徴のブロック図を示す。
【発明を実施するための形態】
【０００５】
以下の発明を実施するための形態は、例証として、本発明の様々な実施形態を示す、添付の図面を参照する。これらの実施形態は、当業者が、これらおよび他の実施形態を実践することができるのに十分に詳細に記載される。他の実施形態を利用することができ、また、これらの実施形態に、構造的、論理的、および電気的変更が施されてもよい。いくつかの実施形態は、新しい実施形態を形成するように、１つ以上の他の実施形態と組み合わせることができるというように、様々な実施形態は、必ずしも相互排他的ではない。したがって、以下の発明を実施するための形態は、制限的な意味に解釈されない。
【０００６】
様々な実施形態では、製造プロセスは、２つのウェハを接合し、次いで、一方のウェハの一部分が他方のウェハに接合されたままの状態で、２つのウェハを分離させることを含み、分離を容易にするために、電磁波放射への暴露が使用される。接合される２つの構成要素ＡおよびＢの分離とは、構成要素ＡおよびＢが、分離領域でもはや接合されていない、つまり、接合されるＡおよびＢの格子内の共有結合が破壊されていることを意味する。また、分離は、剥離と称することもできる。分離の後、２つの剥離した構成要素間の弱い引力は、依然として効力があってもなくてもよい。他方のウェハと接合したままの状態の一方のウェハの一部分は、半導体層または誘電体層上に半導体層を組み合わせたものであってもよい。電磁波放射への暴露は、電磁波放射を、ウェハ内のモディファイアに基づく周波数に調整することを含むことができる。また、電磁波放射は、ウェハ内のモディファイアに基づくパワーレベルに調整することもできる。
【０００７】
ウェハ等の材料構造内のモディファイアは、組成物が、材料構造のバルクを形成する材料とは異なる、材料構造内の材料である。例えば、ゲルマニウムウェハ内のモディファイアは、ゲルマニウムとは異なり、かつゲルマニウムウェハの格子の部分ではない、元素であってもよい。ウェハ等の材料構造内のモディファイアは、モディファイアが、材料構造のバルク材料とは異なる原子種であるため、材料構造の不純物であってもよい。様々な実施形態では、モディファイアは、ドーパントとして使用される、材料構造に導入される材料であってもよい。本明細書では、ドーパントは、材料構造内のバルク材料とは異なる材料であり、ドーパントは、活性化されると、バルク材料の特性の向上を提供する。例えば、ドーパントは、半導体材料マトリックス内のキャリア濃度の増加を提供することができる。様々な実施形態では、モディファイアは、活性化ドーパントであってもよい。
【０００８】
様々な実施形態では、製造プロセスは、ウェハ内のドーパントとしてのモディファイアを活性化するために、ウェハを電磁波放射（電磁放射線）に暴露することを含み、ウェハは、別のウェハから提供される材料の一部分を含む。ドーパントの活性化は、材料構造内の格子間位置から材料構造の格子部位にドーパントを輸送することを含む。別のウェハから提供される材料の一部分は、半導体層または誘電体層上に半導体層を組み合わせたものであってもよい。電磁波放射への暴露は、電磁波放射を、ウェハ内のドーパントに基づく周波数に調整することを含むことができる。また、電磁波放射は、ウェハ内のドーパントに基づくパワーレベルに調整することもできる。
【０００９】
図１は、様々な実施形態に係る、電磁波放射を使用して、ウェハ上に膜を形成するための方法の特徴を示す。１１０で、ドナーウェハに、イオンがドナーウェハの領域に近接して導入される。領域は、ドナーウェハのバルク材料とは異なる１種以上の材料である、モディファイアを含むか、または含むようになる。領域は、ドナーウェハの表面から少し離れている。「ドナーウェハ」という用語は、ウェハの少なくとも一部分が、別のウェハまたはその中に形成されるデバイスを有する基板等の別の構成要素によって使用されることを示す。様々な実施形態では、半導体ウェハは、ドナーウェハとして使用することができる。半導体ウェハは、本質的に単結晶ウェハとして実現することができる。用途によって、ドナーウェハは、実質的に多結晶または非晶質である、半導体ウェハの形態であってもよく、半導体ウェハは、単結晶であり、かつ最上層として半導体ウェハにわたって配設される、半導体材料を含む。代替として、ドナーウェハは、非半導体ウェハにわたって最上層として配設される単結晶として構成されてもよい、半導体層を含む、実質的に非半導体ウェハとして構築されてもよい。
【００１０】
１２０で、製品ウェハとドナーウェハとは、ドナーウェハおよび製品ウェハの表面で接合される。「製品ウェハ」という用語は、ウェハまたはウェハの少なくとも一部分が、最終製品として、または最終製品で使用されることを示す。完成製品ウェハは、各セグメントが、電子タスクを実施するための回路を含む、複数のセグメントと共に配設されるウェハとして提供されてもよい。各セグメントは、個々のダイの形態であってもよい。さらに、個々のセグメントは、完成ウェハからのものであってもよく、また、電子装置で使用するために、集積回路（ＩＣ）としてパッケージすることができる。
【００１１】
製品ウェハとドナーウェハとは、多数の個々のプロセスまたはプロセスの組み合わせを使用して、接合することができる。プロセスは、製品ウェハをドナーウェハに接合することによって実施してもよい。プロセスは、ドナーウェハを製品ウェハに接合することによって実施してもよい。製品ウェハとドナーウェハとは、製品ウェハがドナーウェハ上に配置された状態で、またはドナーウェハが製品ウェハ上に配置された状態で、接合することができる。ドナーウェハに接合する前に、製品ウェハに対していくつかの処理が実施されていてもよい。処理には、様々な種類の処理を含むことができる。製品ウェハは、ドナーウェハに接合する前に製品ウェハ内に形成される、デバイスおよび／または相互接続を含有することができる。代替として、製品ウェハは、ドナーウェハに接合する前に製品ウェハ内にデバイスおよび／または相互接続を形成することなく、ドナーウェハに接合してもよい。さらに、製品ウェハと接合する前に、ドナーウェハに対していくつかの処理が実施されていてもよい。処理には、様々な種類の処理を含むことができる。ドナーウェハは、製品ウェハと接合する前にドナーウェハ内に形成される、デバイスおよび／または相互接続を含有することができ、デバイスおよび／または相互接続は、材料として製品ウェハに提供されるドナーウェハの領域内にある。代替として、ドナーウェハを、製品ウェハと接合する前にドナーウェハ内にデバイスおよび／または相互接続を形成することなく、製品ウェハと接合させることができる。
【００１２】
様々な実施形態では、製品ウェハは、製品ウェハとドナーウェハとが、誘電体層で接合されるように、製品ウェハの表面にわたって配置される誘電体層を含むことができる。ドナーウェハが接合中に製品層と接触する、製品ウェハの誘電体層は、様々な形態で実現することができる。例えば、誘電体層は、酸化物層、下層の製品ウェハの自然酸化物の層、絶縁窒化物層、絶縁酸窒化物層、ｈｉｇｈ−κ誘電体層、ｌｏｗ−κ誘電体層、またはこれらの組み合わせとして形成されてもよい。ｈｉｇｈ−κ誘電体およびｌｏｗ−κ誘電体は、誘電定数が、それぞれ、約３．９であるシリコン二酸化物の誘電定数より高いか、または低いかに言及して定義される。ドナーウェハが接合される誘電体材料の選択は、製品ウェハが使用され得る１以上の用途に依存し得る。様々な実施形態では、製品ウェハの誘電体層は、製品ウェハの最上層であり、製品ウェハは、製品ウェハおよびドナーウェハを接合する前に製品ウェハのこの誘電体の最上層の下方に組み込まれる、デバイスを含む。
【００１３】
様々な実施形態では、ドナーウェハは、ドナーウェハおよび製品ウェハが、誘電体層で接合されるように、ドナーウェハの表面にわたって配置される、誘電体層を含むことができる。接合中に製品ウェハがドナー層に接触する、ドナーウェハの誘電体層は、様々な形態で実現されてもよい。例えば、誘電体層は、酸化物層、下層の製品ウェハの自然酸化物の層、絶縁窒化物層、絶縁酸窒化物層、ｈｉｇｈ−κ誘電体層、ｌｏｗ−κ誘電体層、またはこれらの組み合わせとして形成されてもよい。製品ウェハが接合される誘電体材料の選択は、製品ウェハが使用され得る１以上の用途に依存し得る。
【００１４】
ドナーウェハの上面にわたる層として形成される誘電体材料によって、ドナーウェハに導入されるイオンは、誘電体層の底面からある距離にある、ドナーウェハの領域に近接して存在する。誘電体層の底面は、ドナーウェハの上端とは反対にある表面であり、誘電体層の上面および底面は、誘電体層の厚さだけ離間している。そのような実施形態では、ドナーウェハは、半導体層および誘電体層を含み、誘電体層が、半導体層の表面にわたって配置されている、材料を提供するために使用される。所望により、そのような材料の組み合わせの半導体層は、接合の前に、ある種類の処理が施されていてもよい。様々な実施形態では、そのような処理には、デバイスおよび／または相互接続を形成することが含まれてもよい。
【００１５】
１３０で、製品ウェハがドナーウェハからの膜に接合した状態で、ドナーウェハのバルク領域を製品ウェハから分離させるために、モディファイアに電磁波放射が照射される。ドナーウェハからの膜は、製品ウェハに接合される半導体層であってもよい。ドナーウェハからの膜は、製品ウェハの誘電体層に接合される半導体層であってもよい。ドナーウェハからの膜は、誘電体層上に半導体層を組み合わせたものであってもよく、組み合わせの誘電体層は、製品ウェハに接合される。
【００１６】
モディファイアに照射することは、イオンとして注入された材料で気泡が成長し、製品ウェハがドナーウェハからの膜に接合した状態で、ドナーウェハのバルク領域を製品ウェハから分離させるように、ドナーウェハの局所加熱を提供することができる。電磁波放射は、モディファイアによる吸収と相関される（関係する）周波数に調整することができる。周波数に調整することは、モディファイアによって吸収されるピーク周波数を有する電磁波放射を発生させることを含む。モディファイアによる吸収の周波数の選択は、モディファイアによって吸収されるエネルギーを、ドナーウェハ内にイオンとして注入された材料に結合することができるように、モディファイアが配置される材料と相関され得る。電磁波放射のパワーレベルは、用途に基づき、調節することができる。周波数およびパワーレベルは、照射が、気泡を成長させて、接合構造にわたって合体して、所望の分離を与える等のように選択することができる。これらの気泡は、空洞またはプレートレットと見なすことができる。
【００１７】
ドナーウェハのバルク領域が製品ウェハから分離されると、処理中のウェハの相対位置によって、ドナーウェハからの膜が製品ウェハに接合されたままの状態にも関わらず、２つのウェハのうちの一方を、他方から分離することができる。分離は、持ち上げプロセスによって実施することができる。一方のウェハの他方からの持ち上げは、真空または他の制御可能なデバイスを使用して、本質的に、互いに接触するウェハが剥離される位置に、いかなる実質的なエネルギーまたは力を及ぼすことなく達成され得る。
【００１８】
モディファイアによる吸収と相関される周波数で提供される電磁波放射を用いて、エネルギーの吸収を制御することができるように、ドナーウェハおよび製品ウェハの組み合わせに電磁波放射を照射することができる。電磁波放射は、材料の励起が、イオンが注入される領域またはその付近に局所化されるように適用することができる。適切な周波数で、モディファイアによって吸収されるエネルギーが、イオン注入領域に結合するように、吸収を、実質的に、ドナーウェハ内のイオン注入領域にある、またはその十分近くにあるモディファイアに向けることができる。エネルギーをイオン注入領域に結合することによって、ドナーウェハの局所加熱が可能となる。
【００１９】
イオンとして注入される材料を使用する、ドナーウェハからの膜の従来の処理は、典型的に、５００℃〜８００℃以上の範囲の等温温度で実施される。様々な実施形態では、製品ウェハおよびドナーウェハの組み合わせは、プロセスにおいて使用される材料によって、約３５０℃以下の等温温度に加熱されてもよい。局所加熱は、同様のプロセスにおいて従来的に使用される温度より低い処理温度を可能にする。さらに、照射される電磁波放射を調整することによって、所望の加熱領域での局所加熱を維持するために、付与されるエネルギーの量を制御することが可能となる。選択される周波数およびパワーレベルの調整では、ドナーウェハの特定の材料組成物の分離プロセスの周波数およびパワーの全体的選択において、分離に使用されるモディファイアの濃度が考慮されてもよい。
【００２０】
電磁波放射を調整することは、ドナーウェハ内のドーパントとしての照射されるモディファイアを活性化するパワーレベルの電磁波放射を発生させることを含んでもよい。ドーパントの活性化は、材料構造内の格子間位置から材料構造の格子部位にドーパントを輸送することを含む。分離のためのエネルギーを結合させる電磁波放射への暴露を使用して、イオンとして注入された材料の付近の領域内のドーパントを活性化することによって、ドーパントの活性化に従来的に使用されるほど高い温度でウェハ構造を処理することなく、これらのドーパントを活性化することが可能となる。また、放射は、注入による格子の損傷を修復することもできる。
【００２１】
電磁波放射によるドーパントの照射は、ドナーウェハへの電磁波放射の暴露を制限することを含んでもよい。電磁波放射暴露は、電磁波放射を、ドナーウェハが製品ウェハに接合されるドナーウェハの表面とは反対のドナーウェハの表面に向けることによって提供されてもよい。また、電磁波放射暴露は、電磁波放射を、製品ウェハに接合されるドナーウェハの表面に対してある角度をなす、ドナーウェハの側面に向けることによって提供されてもよい。
【００２２】
電磁波放射を調整することは、ドナーウェハの基礎組成物、所望の局所加熱領域内のモディファイアの選択、これらのモディファイアの濃度の選択、領域内のイオンとして注入された材料およびモディファイアの混合物、ならびに所望の領域での局所吸収および結合に影響を及ぼす他の因子と相関させることができる。そのような因子は、ドナーウェハに、電磁波放射への暴露からのエネルギーが所望の領域に優先的に結合されるような特性的特徴を与える。選択される周波数は、ドナーウェハの基礎組成物によって実質的に吸収されないが、モディファイアならびに／またはモディファイアおよび分離プロセスのためにイオンとして注入される材料の混合物によって大幅に吸収される、周波数に基づいてもよい。様々な実施形態では、ドナーウェハの基礎組成物による吸収量と、モディファイアならびに／またはモディファイアおよびイオンとして注入される材料の混合物による吸収量とは、所望の局所加熱の空間的量、ならびに特定の用途に許容可能な製品ウェハおよびドナーウェハの組み合わせの加熱量を含むが、これらに限定されない、様々な因子に基づいてもよい。
【００２３】
モディファイアを電磁エネルギーに暴露することによって提供されるエネルギーを、注入されたイオンの領域に結合することによって、注入されたイオンで気泡を成長させることが可能となる。気泡がドナーウェハにわたって合体するように気泡が成長することによって、ドナーウェハの膜が製品ウェハに接合したままの状態で、ドナーウェハのバルク領域が、製品ウェハから分離する。製品ウェハが、ドナーウェハから分離されたドナーウェハからの接合された膜を有する状態で、製品ウェハをドナーウェハから分離することができる。例えば、製品ウェハは、ドナーウェハ上に横たわる状態から持ち上げられてもよい。代替として、製品ウェハが、ドナーウェハから分離された、接合されたドナーウェハからの膜を有する状態で、ドナーウェハは、製品ウェハから分離されてもよい。例えば、ドナーウェハは、製品ウェハ上に横たわる状態から持ち上げられてもよい。
【００２４】
ドナーウェハおよび製品ウェハを分離した後、所望により、分離プロセスによる残留損傷を補償するために製品ウェハおよびドナーウェハの表面が処理されてもよい。ドナーウェハおよび製品ウェハを分離した後、製品ウェハは、さらなる処理のための投入材料として使用される、最終製品として提供することができる、または、複数の処理されたダイを含有する最終製品として、もしくは複数の処理されたダイとして処理することができる。ドナーウェハおよび製品ウェハを分離した後、ドナーウェハは、他の製品ウェハを生成するための膜を提供するために使用されてもよい。
【００２５】
図２は、様々な実施形態に係る、マイクロ波を使用して、シリコンウェハ上にシリコン層を形成するための方法の特徴を示す。２１０で、モディファイアを有している、または後の処理において導入されてモディファイアを有することになる領域に近接して、水素イオンおよび／またはヘリウムイオンが、シリコンドナーウェハに注入される。質量の軽い他の元素のイオンを、注入イオンとして使用することができる。モディファイアを含有する領域は、ドナーウェハの表面から少し離れている。モディファイアは、リン、ヒ素、ホウ素等の元素、ドーパントとして使用され得る他の元素、およびそのようなドーパントの組み合わせを含むことができるが、これらに限定されない。
【００２６】
２２０で、シリコン製品ウェハが、シリコン製品ウェハの酸化物層がシリコンドナーウェハの表面に接合するように、シリコンドナーウェハと接合される。プロセスは、製品ウェハをドナーウェハに接合することによって実施してもよい。プロセスは、ドナーウェハを製品ウェハに接合することによって実施してもよい。製品ウェハおよびドナーウェハは、製品ウェハがドナーウェハ上に配置された状態で、またはドナーウェハが製品ウェハ上に配置された状態で、接合されてもよい。酸化物層は、自然シリコン酸化物として形成され得る、シリコンの酸化物として形成されてもよい。代替として、酸化物層以外の誘電体層が使用されてもよい。そのような誘電体層は、絶縁窒化物層、絶縁酸窒化物層、ｈｉｇｈ−κ誘電体層、ｌｏｗ−κ誘電体層、またはこれらの組み合わせとして形成されてもよい。シリコンドナーウェハが接合される誘電体層の選択は、シリコン製品ウェハが使用され得る１以上の用途に依存し得る。様々な実施形態では、シリコン製品ウェハの酸化物層または他の誘電体層は、シリコン製品ウェハおよびシリコンドナーウェハを接合する前にシリコン製品ウェハのバルクシリコンに組み込まれたデバイスを含む、シリコン製品ウェハの最上層を備える。代替として、格子間材料のないシリコン間の直接接合が達成されるように、表面酸化物層または表面誘電体層のないシリコン製品ウェハをドナーウェハに接合することができる。
【００２７】
２３０で、モディファイアは、シリコンドナーウェハのバルク領域を分離させ、ドナーウェハを製品ウェハから分離させ、ドナーウェハの一部分を製品ウェハの酸化物表面に接合された状態のままにするために、マイクロ波に暴露される。マイクロ波は、モディファイアによる吸収と相関される周波数に調整することができる。このように、水素および／またはヘリウムの気泡が分離を提供する程度に成長するように、シリコンドナーウェハの水素イオンおよび／またはヘリウムイオンが注入された領域を、マイクロ波で局所的に加熱することができる。マイクロ波のパワーレベルは、用途に基づき、調節することができる。マイクロ波は、１．４ギガヘルツから、８０または１００ギガヘルツと高い範囲のピーク周波数に調整することができる。様々な実施形態では、２．４〜８．５ギガヘルツの範囲が使用される。様々な実施形態では、５．７ＧＨｚ〜６．０ＧＨｚの範囲が使用される。様々な実施形態では、マイクロ波は、約５．８ＧＨｚに調整される。マイクロ波によって付与されるパワーは、加熱の局所化を調整するように制御することができる。マイクロ波への暴露は、３５０℃未満の全体等温ウェハ温度のウェハを用いて実施されてもよい。等温ウェハ温度は、電磁波放射が吸収され、エネルギーが伝達される関心領域内の局所温度ではない、ウェハの基準温度と見なすことができる。
【００２８】
マイクロ波を調整することは、シリコンドナーウェハ内のドーパントとしてのモディファイアを活性化するパワーレベルのマイクロ波を提供することを含んでもよい。マイクロ波のパワーレベルは、ドーパントの活性化に従来的に使用される高温でリコン製品ウェハ／シリコンドナー構造を処理することなく、これらのドーパントの活性化を実施することができるように、シリコン製品ウェハおよびシリコンドナーウェハの組み合わせの温度を調整するように制御することができる。マイクロ波の調整は、分離に使用されるドーパントおよびこれらのドーパントの濃度の選択によって、シリコンドナーウェハの材料組成物の調節と相関させることができる。例えば、シリコンドーパントウェハ内のドーパントの濃度は、約１０１３ｃｍ−３〜約１０１６ｃｍ−３の範囲であってもよい。シリコンドナーウェハの領域へのこれらのドーパントの導入に基づく変化は、マイクロ波の周波数の調整からの優先的吸収、および分離のために注入されたイオンの領域へのマイクロ波吸収からのエネルギーの結合を可能にする。
【００２９】
図３〜図４は、様々な実施形態における、例えば、図１〜図２に関して記載されるように、これらのウェハを接合する前の製品ウェハおよびドナーウェハを図示する。図３は、製品ウェハ３２０およびドナーウェハ３１０を示す。製品ウェハ３２０は、所望により、バルク領域３２２上に最上層として誘電体層３２４を有してもよく、誘電体層３２４は、ドナーウェハ３１０と接合させることができる。さらに、製品ウェハ３２０は、所望により、ドナーウェハ３１０に接合される前に製品ウェハ３２０内に形成されるデバイスおよび／または相互接続３２３−１〜３２３−Ｎを有することができる。ドナーウェハ３１０は、イオンが注入された領域３１６を含む。領域３１６は、ドナーウェハ３１０のバルク領域３１２を層３１８から分離する。ドナーウェハ３１０からの層３１８は、製品ウェハ３２０上に、実質的に製品ウェハ３２０にわたって薄層を形成するプロセスの終わりに、製品ウェハ３２０に比較的薄い膜層を提供する。
【００３０】
図４は、接合する前の製品ウェハ３４０およびドナーウェハ３３０の構成を示す。製品ウェハ３４０は、ドナーウェハ３３０に接合される前に製品ウェハ３４０内に形成される、デバイスおよび／または相互接続３４３−１〜３４３−Ｎを有することができる。この構成では、ドナーウェハ３３０は、図３に示される実施形態のように製品ウェハ上に誘電体層を構成するというよりはむしろ、誘電体層３３４を含む。誘電体層３３４は、層３３８によって、イオンが注入された領域３３６から分離される。領域３３６は、層３３８および誘電体層３３４の組み合わせをバルク領域３３２から分離する。ドナーウェハ３３０は、誘電体層３３４の製品ウェハ３４０への接合によって、製品ウェハ３４０に接合される。代替として、製品ウェハ３４０およびドナーウェハ３３０の両方は、それぞれ、製品ウェハ３４０およびドナーウェハ３３０が接合される、誘電体層を含むことができる。そのような誘電体層は、同一の元素組成物からなってもよく、または誘電体層は、異なる要素を有する誘電体組成物で形成されてもよい。
【００３１】
図５〜図６は、例えば、図１〜図２に関して記載した様々な実施形態を組み合わせて、電磁波放射が適用されることによって接合された、製品ウェハおよびドナーウェハを図示する。図５は、電磁波放射３１５が適用されることによって接合された、図３の製品ウェハ３２０およびドナーウェハ３１０を示す。図６は、電磁波放射３３５が適用されることによって接合された、図４の製品ウェハ３４０およびドナーウェハ３３０を示す。図５および図６は、製品ウェハ３２０および３４０にそれぞれ接合する、ドナーウェハ３１０および３３０の表面と反対のドナーウェハの表面にそれぞれ適用される、電磁波放射３１５および３３５を示す。代替として、放射は、製品ウェハ３２０および３４０内のバルク内の構造によって、組み合わせられた構造の周囲の層３１６の近く、またはドナーウェハ３１０および３３０にそれぞれ接合する製品ウェハ３２０および３４０の表面と反対の製品ウェハ３２０および３４０の表面に放射を集束させることによって適用されてもよい。
【００３２】
図７〜図８は、例えば、図１〜図２に関して記載した様々な実施形態を組み合わせて、接合されたこれらのウェハを分離させた後の製品ウェハおよびドナーウェハを図示する。図７は、図５に示されるように、これらのウェハが接合された状態から分離された後の、製品ウェハ３２１から持ち上げられたドナーウェハ３１１を示す。ドナーウェハ３１１は、層を製品ウェハ３２０に提供するプロセスによって変質されたドナーウェハ３１０である。ここで、ドナーウェハ３１１は、別の製品ウェハ上に別の膜を提供するために使用可能である。同様に、製品ウェハ３２１は、ドナーウェハ３１０から層を取得するプロセスによって変質された製品ウェハ３２０である。ここで、製品ウェハ３２１は、最終製品ウェハとして、または多数の処理されたダイを生成することを含んでもよい、さらなる処理に使用可能である。
【００３３】
図８は、図６に示されるように、これらのウェハが接合された状態から分離された後の、製品ウェハ３４１から持ち上げられたドナーウェハ３３１を示す。ドナーウェハ３３１は、製品ウェハ３４０に層を提供するプロセスによって変質されたドナーウェハ３３０である。ここで、ドナーウェハ３３１は、別の製品ウェハ上に別の膜を提供するために使用可能である。同様に、製品ウェハ３４１は、ドナーウェハ３３０から層を取得するプロセスによって変質された製品ウェハ３４０である。ここで、製品ウェハ３４１は、最終製品ウェハとして、または多数の処理されたダイを生成することを含んでもよい、さらなる処理に使用可能である。
【００３４】
図９は、様々な実施形態に係る、ウェハへの半導体層の接合を強化するための方法の特徴を示す。４１０で、モディファイアは、製品ウェハのバルク領域上に接合された半導体層を有する、製品ウェハの界面領域に提供され、界面領域は、接合された半導体層と製品ウェハのバルク領域との間に配置される。製品ウェハのバルク領域上に接合された半導体層を有する製品ウェハを構築するために、様々なプロセスが使用されていてもよい。
【００３５】
例えば、そのような製品ウェハ構成は、ドナーウェハから半導体層を生成することから構築することができる。半導体層の提供プロセスは、ドナーウェハの表面で、ドナーウェハを製品ウェハに接合し、表面から少し離れたドナーウェハの領域にイオンを注入し、イオンとして注入された材料にエネルギーを付与して、半導体層が製品ウェハに接合したままの状態でドナーウェハを製品ウェハから分離させることを含むことができる。接合された製品ウェハおよびドナーウェハを分離させるために、イオンとして注入された材料に付与されるエネルギーは、ウェハの接合された組み合わせを加熱することによって提供することができる。また、接合された製品ウェハおよびドナーウェハをイオン注入領域で分離させるために付与されるエネルギーは、注入されたイオンに、ウェハの接合された表面と実質的に平行な方向に、組み合わせにわたって破砕を生じさせる力を提供することからも提供することができる。接合された製品ウェハおよびドナーウェハを分離させるために、イオン注入領域に付与されるエネルギーは、例えば、図１〜図８に関して記載されるように、様々な実施形態に従ってイオンとして注入された材料に近接するモディファイアに、電磁波放射を照射することによって提供することができる。モディファイアの照射からのエネルギーを、イオン注入領域に結合することができる。ドナーウェハの材料マトリックス内のモディファイアの特性と相関される周波数およびパワーに調整された電磁波放射によって提供される照射によって、電磁波放射によって付与されるエネルギーは、イオン注入領域の局所加熱を提供する。
【００３６】
接合される半導体層がドナーウェハから生成される、様々な実施形態では、モディファイアは、製品ウェハに接合する前に、ドナーウェハ内に形成されてもよい。代替として、モディファイアは、ドナーウェハおよび製品ウェハを接合した後、ドナーウェハを製品ウェハから分離させる前、または後のいずれかで形成されてもよい。製品ウェハへの半導体層の接合の強化を促進するために使用されるモディファイアは、半導体層を提供するドナーウェハを、提供される半導体層が接合される製品ウェハから分離させるために使用される元素と同一の組成物であってもよい。代替として、製品ウェハへの半導体層の接合の強化を促進するために使用されるモディファイアは、ドナーウェハを提供される半導体層が接合される製品ウェハから分離させるために使用される元素と異なる組成物であってもよい。モディファイアおよびモディファイアの濃度の選択は、接合される半導体層の材料組成物および製品ウェハのバルク領域の材料組成物に依存してもよい。また、モディファイアおよびモディファイアの濃度の選択は、様々な実施形態では、バルク領域と接合される半導体層との間に配置され得る、誘電体領域の材料組成物にも依存し得る。
【００３７】
４２０で、製品ウェハのバルク領域への半導体層の接合は、界面領域に電磁波放射を照射することによって強化される。電磁波放射は、モディファイアによる吸収と相関される周波数に調整することができる。電磁波放射のパワーレベルは、エネルギーを界面領域に結合するように、用途に基づき、調節することができる。周波数およびパワーレベルの選択は、接合される半導体層の材料組成物および製品ウェハのバルク領域の材料組成物に関して、モディファイアおよびそれらの濃度の選択と相関させることができる。また、周波数およびパワーレベルの選択は、様々な実施形態では、バルク領域と接合される半導体層との間に配置され得る、誘電体領域の材料組成物と相関されてもよい。
【００３８】
図１０は、様々な実施形態に係る、シリコンウェハへのシリコン層の接合を強化するための方法の特徴を示す。５１０で、シリコン製品ウェハ上に接合されたシリコン層を有する、シリコン製品ウェハ内の界面領域に、モディファイアが提供され、界面領域は、シリコンウェハ内のバルクシリコン領域と接合されるシリコン層との間に配置される。シリコン層は、シリコンドナーウェハの表面で、シリコンドナーウェハをシリコン製品ウェハに接合し、表面から少し離れたシリコンドナーウェハの領域に水素イオンおよび／またはヘリウムイオンを注入し、注入された水素および／またはヘリウムにエネルギーを付与して、シリコン層がシリコン製品ウェハに接合したままの状態で、シリコンドナーウェハを製品ウェハから分離させることによって、シリコンドナーウェハから形成されてもよい。水素イオンおよび／またはヘリウムイオンは、シリコン製品ウェハと接合する前に、シリコンドナーウェハに注入することができる。様々な実施形態では、接合されるシリコン層が付着される酸化物層は、シリコン製品ウェハのバルクシリコン領域上に配置され、酸化物層は、界面領域を含有する。さらに、シリコン製品ウェハは、所望により、接合されるシリコン層を形成する前に、その中に構築されるデバイスを含むことができる。様々な実施形態では、シリコン層が製品ウェハに接合したままの状態で、シリコンドナーウェハを製品シリコンウェハから分離させるために付与されるエネルギーは、ドナーウェハ内のモディファイアにマイクロ波を照射することによって生成することができる。マイクロ波の吸収は、エネルギーをイオン注入領域に結合して、ウェハを分離させる。ウェハを分離させるために、バルク構造を５００℃以上に加熱することに相当するように、ドープ領域内の活性化エネルギーを提供することができる。
【００３９】
界面領域内のモディファイアは、リン、ヒ素、ホウ素等の元素、シリコン内のドーパントとして使用され得る他の元素、およびそのようなドーパントの組み合わせを含むことができる。界面領域内のドーパントの濃度は、約１０１３ｃｍ−３〜約１０１６ｃｍ−３の範囲に及ぶことができる。完成製品ウェハの所望のドーピングプロファイルによって、ドーパントの他の濃度を使用することができる。
【００４０】
５２０で、界面領域にマイクロ波を照射することによって、シリコン製品ウェハへのシリコン層の接合が強化される。マイクロ波は、界面領域内のモディファイアによる吸収と相関される周波数に調整することができる。マイクロ波のパワーレベルは、エネルギーを界面領域に結合するように、用途に基づき、調節することができる。マイクロ波エネルギーの周波数およびパワーは、シリコン製品ウェハ内のモディファイアの元素組成物、およびそのようなモディファイアの濃度と相関させて、調整することができる。さらに、界面領域に、シリコンマトリックス内のドーパントとしてのモディファイアを活性化するパワーレベルのマイクロ波を照射することができる。マイクロ波によって結合されるエネルギーの標的を、シリコン対酸化物接合を強化するために、８００℃以上のバルク温度に相当する活性化エネルギーとすることができる。マイクロ波によって結合されるエネルギーの標的を、直接シリコン間接合を強化するために、１０００℃以上のバルク温度に相当する活性化エネルギーとすることができる。マイクロ波による結合は、製品シリコンウェハ内のデバイスをこれらと同等の温度にさらすことなく、接合を強化するエネルギーを提供する。シリコン構造内の界面領域を、５．７ＧＨｚ〜６．０ＧＨｚの範囲のピーク周波数を有するマイクロ波に暴露することができる。
【００４１】
図１１〜図１２は、様々な実施形態に係る、その上に接合された半導体層を有し、製品ウェハへの半導体層の接合を強化するために、電磁波放射が照射される、製品ウェハを図示する。図１１は、製品ウェハ６２０のバルク領域６２２上に接合された半導体層６１８を有する、製品ウェハ６２０を示す。また、製品ウェハ６２０は、半導体層６１８が接合される誘電体領域６２４も含む。半導体層６１８の材料のドーパントとして選択することができるモディファイアを有する界面領域６２５は、半導体層６１８の一部として配置される。代替として、モディファイアは、誘電体領域６２４の一部として、界面領域６２５内に配置することができる。さらに、製品ウェハ６２０は、所望により、製品ウェハ６２０のバルク領域６２２内に形成される、デバイスおよび／または相互接続６２３−１〜６２３−Ｎを有することができる。図１１に図示される製品ウェハは、例えば、図１〜図１０に関して記載されるように、様々な実施形態に従って製造され得る。電磁波放射６１５を、製品ウェハ６２０に向けることができ、電磁波放射６１５は、界面領域６２５内のモディファイアによる吸収と相関される周波数に調整することができる。電磁波放射６１５のパワーレベルは、用途に基づき、調節することができる。
【００４２】
図１２は、製品ウェハ６４０のバルク領域６４２上に接合された半導体層６３８を有する、製品ウェハ６４０を示す。製品ウェハ６２０とは異なり、製品ウェハ６４０は、半導体層６３８が接合される誘電体領域を含まない。半導体層６３８の材料のドーパントとして選択することができるモディファイアを有する界面領域６４５は、半導体層６３８の一部として配置される。代替として、モディファイアは、半導体層６３８が接合されるバルク領域６４２の界面領域６４５内に配置することができる。さらに、製品ウェハ６４０は、所望により、製品ウェハ６４０のバルク領域６４２内に形成される、デバイスおよび／または相互接続６４３−１〜６４３−Ｎを有することができる。図６Ｂに図示される製品ウェハは、例えば、図１〜図１０に関して記載されるように、様々な実施形態に従って製造され得る。電磁波放射６３５を、製品ウェハ６４０に向けることができ、電磁波放射６３５は、界面領域６４５内のモディファイアによる吸収と相関される周波数に調整することができる。電磁波放射６３５のパワーレベルは、用途に基づき、調節することができる。
【００４３】
図１３は、様々な実施形態に係る、最終ウェハ７００を図示する。ウェハ７００は、その中に複数のダイ７０５を製造することができる半導体として、絶縁体ウェハ上に提供することができる。代替として、ウェハ７００は、その中の複数のダイ７０５構造が電子的機能性を提供するように処理されており、ウェハ７００からのシンギュレーションおよびパッケージングを待っている、半導体として、絶縁体ウェハ上に提供することができる。ウェハ７００は、図１〜図１２に関連する実施形態に従って製造することができる。
【００４４】
各ダイ７０５は、ウェハ７００のバルク内に、デバイスおよび／または相互接続を含み、ウェハ７００のバルクに接合される半導体層内に、他のデバイスが形成されてもよい。様々なマスキングおよび処理技術を使用して、各ダイ７０５が、ウェハ７００上の他のダイと同一の機能性およびパッケージ構造を有する集積回路として製造されるように、機能回路を含むようにダイ７０５をさらに処理することができる。代替として、様々なマスキングおよび処理技術を使用して、ダイ７０５のすべてが、ウェハ７００上の他のダイと同一の機能性およびパッケージ構造を有する集積回路として製造されないように、機能回路を含むように、ダイ７０５の様々なセットを処理することができる。本明細書において、その上に電子的能力を提供する集積された回路を有するパッケージダイは、集積回路（ＩＣ）と称される。そのような半導体ベースの電子デバイスの性能は、本明細書に記載される様々な実施形態に係る、絶縁体構造上の半導体の製造プロセスの向上によって改善することができる。
【００４５】
図１４は、様々な実施形態に係る、基板のバルク領域に接合された半導体層を伴って構造化された１つ以上のＩＣを含む、システム８００のブロック図を示す。半導体層および／または基板のバルク領域は、ＩＣの回路を形成するデバイスおよび相互接続を含有する。基板および半導体層は、本明細書に記載される様々な実施形態に係るウェハから提供することができる。
【００４６】
システム８００は、コントローラ８０２およびメモリ８０３を含む。様々な実施形態では、また、システム８００は、電子装置８０７および周辺デバイス８０９も含む。コントローラ８０２、メモリ８０３、電子装置８０７、および周辺デバイス８０９のうちの１つ以上は、１つ以上のＩＣの形態であってもよい。バス８０６は、システム８００の様々なコンポーネント間および／またはそれらの間に、電気導電性を提供する。実施形態では、バス８０６は、それぞれが独立して構成される、アドレスバス、データバス、およびコントロールバスを含む。代替の実施形態では、バス８０６は、アドレス、データ、またはコントロールのうちの１つ以上を提供するために、共通導伝線を使用し、その使用は、コントローラ８０２によって使用が管理される。コントローラ８０２は、１つ以上のプロセッサの形態であってもよい。
【００４７】
電子装置８０７は、追加メモリを含んでもよい。システム８００内のメモリは、動的ランダムアクセスメモリ（ＤＲＡＭ）、静的ランダムアクセスメモリ（ＳＲＡＭ）、同期型動的ランダムアクセスメモリ（ＳＤＲＡＭ）、同期型グラフィックスランダムアクセスメモリ（ＳＧＲＡＭ）、ダブルデータレート動的ＲＡＭ（ＤＤＲ）、ダブルデータレートＳＤＲＡＭ、および磁気ベースメモリ等であるが、これらに限定されない、１種類以上のメモリとして構築されてもよい。
【００４８】
周辺デバイス８０９には、ディスプレイ、画像化デバイス、印刷デバイス、無線デバイス、追加記憶メモリ、およびコントローラ８０２と連動して動作し得る制御デバイスが挙げられる。様々な実施形態では、システム８００には、光ファイバシステムまたはデバイス、電気光学システムまたはデバイス、光学システムまたはデバイス、画像化システムまたはデバイス、および無線システムもしくはデバイス等の情報処理システムまたはデバイス、通信システムまたはデバイス、ならびにコンピュータが挙げられるが、これらに限定されない。
【００４９】
特定の実施形態が本明細書に図示され、記載されてきたが、同一の目的を達成するように計算される任意の配設が、示される特定の実施形態を置き換えてもよいことが、当業者によって理解されるであろう。様々な実施形態は、本明細書に記載される実施形態の置換および／または組み合わせを使用する。上述は、例証であり、制限ではないことが意図され、また、本明細書に採用される表現または専門用語は、説明することを目的とするものであることが理解される。さらに、前述の発明を実施するための形態では、開示を合理化するために、様々な特徴が単一の実施形態にグループ化されていることが分かる。開示のこの方法は、主張される実施形態が、各請求項に明確に列挙されるより多くの特徴を要求するという意図を反映するとは解釈されない。したがって、以下の特許請求の範囲は、これによって発明を実施するための形態に組み込まれ、各請求項は、別個の実施形態として、それぞれが独立している。
【図３】
0005316824.tif 000002
【図４】
0005316824.tif 000003
【図５】
0005316824.tif 000004
【図６】
0005316824.tif 000005
【図７】
0005316824.tif 000006
【図８】
0005316824.tif 000007
【図１１】
0005316824.tif 000008
【図１２】
0005316824.tif 000009
【図１３】
0005316824.tif 000010
【図１】
0005316824.tif 000011
【図２】
0005316824.tif 000012
【図９】
0005316824.tif 000013
【図１０】
0005316824.tif 000014
【図１４】
0005316824.tif 000015